Patent ES-2891140-T3 (ES)
Title: Acero inoxidable austenítico
Inventor: ROSCOE CECIL VERNON
IPC: C22C38/54
Filed: 2012-05-24
Granted: 2022-01-26
Abstract: Metal base de acero inoxidable austenítico caracterizado por tener una microestructura de metal base austenítica no magnética que comprende: 16,00 % en peso de cromo a 30,00 % en peso de cromo (Cr); 8,00 % en peso de níquel a 27,00 % en peso de níquel (Ni); 1,00 % en peso de molibdeno a no más de 7,00 % en peso de molibdeno (Mo); 0,40 % en peso de nitrógeno a 0,70 % en peso de nitrógeno (N); 1,0 % en peso de manganeso a 4,00 % en peso de manganeso (Mn), en el que los niveles de N y Mn se seleccionan específicamente para asegurar una relación entre Mn y N de >= 2,85 y <= 7,50; menos de 0,10 % en peso de carbono (C); <= 0,070 % en peso de oxígeno (O); no más de 2,00 % de silicio (Si); <= 0,030 % en peso de fósforo (P); <= 0,010 % en peso de azufre (S); >= 0,03 % en peso de cerio y <= 0,08 % en peso de cerio (Ce); y opcionalmente el metal base de acero inoxidable austenítico comprende además: (i) uno o más de los siguientes de un primer grupo: >= 0,001 % en peso de boro y <= 0,010 % en peso de boro; Metales de tierras raras (REM) distintos a cerio, siempre que la cantidad total de REM se ajuste a los a niveles de cerio de >= 0,03 % en peso y <= 0,08 % en peso; >= 0,005 % en peso de aluminio y <= 0,050 % en peso de aluminio; >= 0,001 % en peso de calcio y <= 0,010 % en peso de calcio; >= 0,001 % en peso de magnesio y <= 0,010 % en peso de magnesio; <= 3,50 % en peso de cobre; >= 0,75 % en peso de wolframio y <= 2,00 % en peso de wolframio; >= 0,10 % en peso de vanadio y <= 0,50 % en peso de vanadio; y/o (ii) opcionalmente, uno de los siguientes de un segundo grupo: (a) > 0,030 % en peso de carbono y <= 0,08 % en peso de carbono junto con más de Ti (mín.), donde Ti (mín.) se calcula a partir de 5 x C (mín.) y donde C (mín.) es la cantidad mínima de carbono, hasta 0,70 % en peso de titanio, o (b) > 0,030 % en peso de carbono y <= 0,08 % en peso de carbono junto con más de Nb + Ta (mín.), donde Nb + Ta (mín.) se calcula a partir de 10 x C (mín.) y donde C (mín.) es la cantidad mínima de carbono, hasta 1,0 % en peso de niobio más tántalo con un máximo de 0,10 % en peso de tántalo; donde el resto del metal base es hierro e impureza inevitable; y donde los niveles de elementos formadores de austenita de Ni, C, Mn y N; y de elementos formadores de ferrita de Cr, Si, Mo y Nb; se seleccionan específicamente para garantizar que una relación entre el equivalente de cromo [Cr] y el equivalente de níquel [Ni] se determina y se controla a más de 0,40 y menos de 1,05; y donde el equivalente de cromo se determina y se controla de acuerdo con una primera fórmula: [Cr] = (% en peso Cr) + (1,5 x % en peso Si) + (1,4 x % en peso Mo) + (% en peso Nb) - 4,99; y donde el equivalente de níquel se determina y se controla de acuerdo con una segunda fórmula: [Ni] = (% en peso Ni) + (30 x % en peso C) + (0,5 x % en peso Mn) + ((26 x % en peso (N - 0,02)) + 2,77; y el metal base presentando un equivalente de resistencia a las picaduras especificado (PREN) de > 25; donde: PREN = % en peso de cromo + (3,3 x % en peso de molibdeno) + (16 x % en peso de nitrógeno); y donde la relación del equivalente de [Cr] dividido por el equivalente de [Ni] se optimiza en una etapa de fusión para obtener la microestructura austenítica no magnética en el metal base.